ДЕКОРАТИВНАЯ ПОДЛОЖКА, ОСОБЕННО ДЛЯ ИСКУССТВЕННОГО ЮВЕЛИРНОГО КАМНЯ С ЭФФЕКТОМ ЦВЕТА, И СПОСОБ ПОЛУЧЕНИЯ ТАКОГО ЭФФЕКТА ЦВЕТА ДЛЯ ДЕКОРАТИВНОЙ ПРОЗРАЧНОЙ ПОДЛОЖКИ

1. Декоративная подложка, особенно искусственного ювелирного камня с эффектом цвета, отличающаяся тем, что она сформирована как прозрачная подложка, которая содержит слои на ее задней стороне, причем эти слои напыляют и располагают в следующем порядке от задней стороны подложки: оптически модифицирующий слой толщиной от 2 до 80 нм, причем этот слой сформирован по меньшей мере из одного элемента или оксида из группы, включающей Ge, Si и оксиды Ti, Zr, Nb и Аl, которые альтернативно легированы другими элементами, затем отражающий слой, сформированный по меньшей мере из одного металла или сплава из группы, включающей Аu, Ag, Сu, Аl, Сr, Ti, алюминиевые бронзы и сплавы Au, Ag и Сu и имеющий толщину, обеспечивающую максимально возможное отражение падающего видимого света в зависимости от спектральной отражательной способности материала, из которого выполнен отражающий слой, обратно в прозрачную подложку, затем промежуточный слой, имеющий толщину от 10 до 100 нм, причем этот слой сформирован по меньшей мере из одного металла из группы, включающей Ti, Сr и Сu, и затем слой защитного лака.
2. Декоративная подложка по п.1, отличающаяся тем, что она содержит между оптически модифицирующим слоем и отражающим слоем адгезионный слой толщиной от 2 до 15 нм, сформированный по меньшей мере из одного оксида металла из группы металлов, включающей Аl, Ti, Zr и Sn.
3. Декоративная подложка по п.1, отличающаяся тем, что оптически модифицирующий слой имеет толщину от 15 до 40 нм.
4. Декоративная подложка по п.1, отличающаяся тем, что отражающий слой имеет толщину от 60 до 200 нм.
5. Декоративная подложка по п.4, отличающаяся тем, что отражающий слой имеет толщину от 90 до 140 нм.
6. Декоративная подложка по п.1, отличающаяся тем, что промежуточный слой имеет толщину от 20 до 60 нм.
7. Декоративная подложка по п.2, отличающаяся тем, что адгезионный слой имеет толщину от 3 до 10 им.
8. Способ получения эффекта цвета для декоративной прозрачной подложки, особенно для искусственного ювелирного камня, предназначенный для получения декоративной подложки по некоторым из пп.1-7, отличающийся тем, что заднюю сторону прозрачной подложки покрывают путем вакуумного напыления следующими слоями, напыляемыми в следующем порядке от задней стороны прозрачной подложки: оптически модифицирующий слой толщиной от 2 до 80 нм, причем этот слой сформирован по меньшей мере из одного элемента или оксида из группы, включающей Ge, Si и оксиды Ti, Zr, Nb и Аl, которые альтернативно легированы другими элементами, затем отражающий слой, сформированный по меньшей мере из одного металла или сплава из группы, включающей Au, Ag, Сu, Аl, Сr, Ti, алюминиевые бронзы и сплавы Au, Ag и Сu и имеющий толщину, обеспечивающую максимально возможное отражение падающего видимого света в зависимости от спектральной отражательной способности материала, из которого выполнен отражающий слой, обратно в прозрачную подложку, затем промежуточный слой, имеющий толщину от 10 до 100 нм, причем этот слой сформирован по меньшей мере из одного металла из группы, включающей Ti, Сr и Сu, и затем заднюю сторону покрывают слоем защитного лака.
9. Способ по п.8, отличающийся тем, что между оптически модифицирующим слоем и отражающим слоем путем вакуумного напыления напыляют адгезионный слой толщиной от 2 до 15 нм по меньшей мере из одного оксида металла из группы металлов, включающей Аl, Ti, Zr и Sn.
10. Способ по п.8 или 9, отличающийся тем, что декоративную подложку с напыленными слоями подвергают термообработке продолжительностью от 0,5 до 8 ч при температуре выше 150°C, но ниже температуры, которая может вызвать повреждение любого из слоев или нежелательное взаимодействие между слоями.
11. Способ по п.10, отличающийся тем, что декоративную подложку с напылепными слоями подвергают термообработке продолжительностью от 0,5 до 2 ч при температуре от 160°C до 280°C.
12. Способ по п.8, отличающийся тем, что оптически модифицирующий слой напыляют до толщины от 15 до 40 нм.
13. Способ по п.8, отличающийся тем, что отражающий слой напыляют до толщины от 60 до 200 нм, особенно до толщины от 90 до 140 нм.
14. Способ по п.8, отличающийся тем, что промежуточный слой напыляют до толщины от 20 до 60 нм.
15. Способ по п.9, отличающаяся тем, что адгезионный слой напыляют до толщины от 3 до 10 нм.